СПОСОБ ФОРМИРОВАНИЯ ПО МЕНЬШЕЙ МЕРЕ ЧАСТИ БУРИЛЬНОГО ИНСТРУМЕНТА И ИЗДЕЛИЯ, СФОРМИРОВАННЫЕ ТАКИМ СПОСОБОМ

1. Способ формирования по меньшей мере части бурильного инструмента, при осуществлении которого:
помещают в полость литейной формы зернистый материал, включающий твердый материал;
расплавляют металл и твердый материал для формирования расплавленной смеси, включающей эвтектическую или близкую к эвтектической смесь металла и твердого материала;
заливают расплавленную смесь в полость литейной формы для формирования в ней по меньшей мере части бурильного инструмента и
вводят в полость литейной формы модификатор.
2. Способ по п.1, в котором дополнительно корректируют стехиометрию по меньшей мере одной фазы твердого материала по меньшей мере части бурильного инструмента.
6
12
2
3. Способ по п.2, в котором при корректировке стехиометрии по меньшей мере одной фазы твердого материала по меньшей мере части бурильного инструмента преобразуют по меньшей мере одну из МС и МС фаз в по меньшей мере одну из МС и МС фаз, где М представляет собой по меньшей мере один элемент металла, а С - углерод.
6
12
2
x
y
4. Способ по п.3, в котором при преобразовании по меньшей мере одной из МС и МС фаз в по меньшей мере одну из МС и МС фаз преобразуют WCoC в WC, при этом х находится в пределах примерно от 0,5 до 6, и у находится в пределах примерно от 0,5 до 6.
5. Способ по п.1, в котором при расплавлении металла и твердого материала для формировании расплавленной смеси расплавляют смесь, содержащую примерно от 40 до 90 мас.% кобальта или сплава кобальта и примерно от 0,5 до 3,8 мас.% углерода, при этом остальную часть смеси по меньшей мере в основном составляет вольфрам.
6. Способ по п.1, в котором при расплавлении металла и твердого материала для формирования расплавленной смеси расплавляют смесь, содержащую примерно от 55 до 85 мас.% кобальта или сплава кобальта и примерно от 0,85 до 3,0 мас.% углерода, при этом остальную часть смеси по меньшей мере в основном составляет вольфрам.
7. Способ по п.1, в котором при расплавлении металла и твердого материала для формирования расплавленной смеси расплавляют смесь, содержащую примерно от 65 до 78 мас.% кобальта или сплава кобальта и примерно от 1,3 до 2,35 мас.% углерода, при этом остальную часть смеси по меньшей мере в основном составляет вольфрам.
8. Способ по п.1, в котором при расплавлении металла и твердого материала для формирования расплавленной смеси расплавляют смесь, содержащую примерно 69 мас.% кобальта или сплава кобальта, примерно 1,9 мас.% углерода и примерно 29,1 мас.% вольфрама.
9. Способ по п.1, в котором при расплавлении металла и твердого материала для формирования расплавленной смеси расплавляют примерно 75 мас.% кобальта или сплава кобальта, примерно 1,53 мас.% углерода и примерно 23,47 мас.% вольфрама.
10. Способ по п.1, в котором при введении модификатора вводят по меньшей мере одно из группы, включающей алюминат переходного металла, метасиликат переходного металла и оксид переходного металла.
11. Способ по п.1, в котором при введении модификатора вводят по меньшей мере одно из группы, включающей алюминат кобальта, метасиликат кобальта и оксид кобальта.
12. Способ по п.1, в котором при расплавлении металла и твердого материала для формирования расплавленной смеси формируют эвтектическую или близкую к эвтектической смесь кобальта и карбида вольфрама.
13. Изделие, включающее по меньшей мере часть бурильного инструмента, содержащее эвтектическую или близкую к эвтектической смесь, включающую фазу металла, фазу твердого материала и модификатор.
14. Изделие по п.13, в котором модификатор включает по меньшей мере одно из группы, включающей алюминат переходного металла, метасиликат переходного металла и оксид переходного металла.
15. Изделие по п.13, в котором эвтектическая или близкая к эвтектической смесь содержит примерно от 0,5 до 5 мас.% модификатора.
16. Изделие по п.13, в котором фаза металла содержит по меньшей мере один металл из кобальта, железа, никеля и их сплавов.
17. Изделие по п.13, в котором фаза твердого материала содержит керамическое соединение, выбранное из группы, состоящей из карбидов, боридов, оксидов, нитридов и их смесей.
18. Изделие по п.13, включающее сложную микроструктуру, имеющую области фазы металла и области фазы твердого материала.
2
19. Изделие по п.13, в котором фаза твердого материала содержит фазу карбида металла, включающую по меньшей мере МС фазу и (или) МС фазу, где М представляет по меньшей мере один элемент металла, а С - углерод.